(57)【要約】【課題】電気化学的安定性、電極との接着性、電解液含浸性及び安定性などが満足されながら可塑剤を抽出したり除去したりする工程なく製造され、イオンの伝導度と機械的物性を同時に満足させる多成分系複合フィルム、及び、この多成分系複合フィルムを利用する高分子電解質システムを提供すること【解決手段】多成分系複合フィルムにおいて、ａ）高分子支持層フィルム;及びｂ）前記フィルムの一面または両面に形成される多孔質ゲル化性高分子層を含み、前記ａ）成分である支持層フィルムとｂ）成分である多孔質ゲル化性高分子層は界面がなく一体化している多成分系複合フィルム、及び、それを適用した高分子電解質システム。【選択図】なし【特許請求の範囲】
【請求項１】
多成分系複合フィルムにおいて、
ａ）高分子支持層フィルム；及び
ｂ）前記高分子支持層フィルムの一面または両面に形成される多孔質ゲル化性高分子層を含み、前記ａ）の高分子支持層フィルムとｂ）の多孔質ゲル化性高分子層は相互拡散（inter-diffusion）によって一体化している多成分系複合フィルム。
【請求項２】
前記ａ）の高分子支持層フィルムは材質が高密度ポリエチレン、低密度ポリエチレン、線状低密度ポリエチレン、ポリプロピレン、高結晶性ポリプロピレン、ポリエチレン−プロピレン共重合体、ポリエチレン−ブチレン共重合体、ポリエチレン−ヘキセン共重合体、ポリエチレン−オクテン共重合体、ポリスチレン−ブチレン−スチレン共重合体、ポリスチレン−エチレン−ブチレン−スチレン共重合体、ポリスチレン、ポリフェニレンオキシド、ポリスルホン、ポリカーボネート、ポリエステル、ポリアミド、ポリウレタン、ポリアクリレート、ポリ塩化ビニリデン、ポリフッ化ビニリデン、ポリシロキサン、ポリオレフィンアイオノマー、ポリメチルペンテン、水素添加オリゴシクロペンタジエン、及びこれらの共重合体または誘導体からなる群より１種以上選択される、請求項１に記載の多成分系複合フィルム。
【請求項３】
前記高結晶性ポリプロピレンは密度が０．９０５ｇ／ｃｃ以上である、請求項２に記載の多成分系複合フィルム。
【請求項４】
前記高結晶性ポリプロピレンは溶融温度が１６４℃以上である、請求項２に記載の多成分系複合フィルム。
【請求項５】
前記高結晶性ポリプロピレンは結晶化温度が１２５℃以上である、請求項２に記載の多成分系複合フィルム。
【請求項６】
前記高結晶性ポリプロピレンは結晶化度が５０％以上である、請求項２に記載の多成分系複合フィルム。
【請求項７】
前記高結晶性ポリプロピレンはアイソタクチシティ（またはペンタド比率）が９６％以上である、請求項２に記載の多成分系複合フィルム。
【請求項８】
前記高結晶性ポリプロピレンはアタクチック比率が５％未満である、請求項２に記載の多成分系複合フィルム。
【請求項９】
前記ａ）の高分子支持層フィルムがブレンドフィルムまたは積層フィルムである、請求項１に記載の多成分系複合フィルム。
【請求項１０】
前記ａ）の高分子支持層フィルムが多孔質の高分子支持層フィルムである、請求項１に記載の多成分系複合フィルム。
【請求項１１】
前記ａ）の高分子支持層フィルムは気孔の大きさが０．００１乃至１０μｍであり、厚さが１乃至５０μｍであり、ｂ）の多孔質ゲル化性高分子層は気孔の大きさが最大１０μｍであり、厚さが０．０１乃至２５μｍである、請求項１０に記載の多成分系複合フィルム。
【請求項１２】
前記ｂ）のゲル化性高分子層は材質がポリフッ化ビニリデン、ポリフッ化ビニリデン−三フッ化塩化エチレン共重合体、ポリフッ化ビニリデン−ヘキサフルオロプロピレン共重合体、ポリエチレンオキシド、ポリプロピレンオキシド、ポリブチレンオキシド、ポリウレタン、ポリアクリロニトリル、ポリアクリレート、ポリメチルメタクリレート、ポリアクリル酸、ポリアミド、ポリアクリルアミド、ポリビニルアセテート、ポリビニルピロリドン、ポリテトラエチレングリコールジアクリレート、ポリスルホン、ポリフェニレンオキシド、ポリカーボネート、ポリエステル、ポリ塩化ビニリデン、ポリシロキサン、ポリオレフィンアイオノマー及びこれらの共重合体または誘導体からなる群より１種以上選択される、請求項１に記載の多成分系複合フィルム。
【請求項１３】
前記ゲル化性高分子層がＬｉＳＣＮ、ＬｉＣｌＯ４、ＬｉＣＦ３ＳＯ３、ＬｉＡｓＦ６、ＬｉＮ（ＣＦ３ＳＯ２）２、及びＬｉＢＦ４からなる群より１種以上選択されるリチウム塩をさらに含む、請求項１に記載の多成分系複合フィルム。
【請求項１４】
前記ゲル化性高分子層がシリカ、酸化チタン、アルミナ、酸化マグネシウム、及び酸化バリウムからなる群より１種以上選択される多孔質無機粒子をさらに含む、請求項１に記載の多成分系複合フィルム。
【請求項１５】
前記支持層フィルムと前記ゲル化性高分子層との間のＪＩＳ Ｚ ０２３７に基づいて測定される界面接着力が１００ｇｆ以上である、請求項１に記載の多成分系複合フィルム。
【請求項１６】
請求項１乃至１５のうちのいずれか一つに記載の多成分系複合フィルムを含む高分子分離膜。
【請求項１７】
前記高分子分離膜が微細ろ過膜、限外ろ過膜、気体分離膜、透過蒸発膜、逆浸透膜、または電気化学素子用分離膜である、請求項１６に記載の高分子分離膜。
【請求項１８】
高分子電解質システムにおいて、
ａ）請求項１６に記載の高分子分離膜；及び
ｂ）ｉ）下記の化学式１で示される塩；及び
ｉｉ）有機溶媒
を含む液体電解質
を含む高分子電解質システム：
［化学式１］
Ａ＋Ｂ−
前記式において、
Ａ＋はＬｉ＋、Ｎａ＋、及びＫからなるアルカリ金属陽イオン群、及びこれらの誘導体から１種以上選択され、
Ｂ−はＰＦ６−、ＢＦ４−、Ｃｌ−、ＡｓＦ６−、ＣＨ３ＣＯ２−、ＣＦ３ＳＯ３−、Ｎ（ＣＨ３ＳＯ２）２−、及びＣ（ＣＨ３ＳＯ２）３−からなる群より１種以上選択される。
【請求項１９】
前記ａ）の分離膜は通気度が１００乃至２０、０００秒／１００ｃｃである、請求項１８に記載の高分子電解質システム。
【請求項２０】
前記ｂ）ｉｉ）の有機溶媒がプロピレンカーボネート、エチレンカーボネート、ジエチルカーボネート、ジメチルカーボネート、ジプロピルカーボネート、ジメチルスルホキシド、アセトニトリル、ジメトキシエタン、ジエトキシエタン、テトラヒドロフラン、Ｎ−メチル−２−ピロリドン、及びエチルメチルカーボネートからなる群より１種以上選択される、請求項１８に記載の高分子電解質システム。
【請求項２１】
請求項１８に記載の高分子電解質システムを含む電気化学素子。
【請求項２２】
請求項１８に記載の高分子電解質システムを含むスーパーコンデンサー、ウルトラコンデンサー、２次電池、１次電池、燃料電池、各種センサー、電気分解装置、または電気化学的反応器。
【発明の詳細な説明】
【技術分野】
【０００１】
本発明は多成分系複合フィルム及びその製造方法に関し、特に、電気化学素子用高分子電解質として利用できる多成分系複合フィルム及びその製造方法と、それを適用した高分子電解質システムに関する。
【背景技術】
【０００２】
最近、エネルギー保存技術に対する関心が高まっている。例えば、携帯電話、カムコーダ、ノートブックコンピュータ、及び電気自動車等におけるエネルギー保存技術は重要であるのでエネルギー保存手段の一種である電池に対する研究、開発が活発に行われており、その中でも充放電が可能な二次電池は関心の焦点となっている。最近では電池を開発するにあたってその性能を向上させ電池製作工程の収率と経済性を高めるために新たな電極と高分子電解質を開発するための研究が絶えず進められている。特に、新たな高分子電解質に対する開発は安全性が向上した新たな高性能電池の創出という観点から大きな関心となっている。
【０００３】
電解質は大きく液体電解質と固体電解質の２種類に分類できる。液体電解質とは塩が有機溶媒に溶解、解離されて正極と負極との間でイオン伝導できるものであって、イオンの伝導度が高いという長所を持っている。しかし、液体電解質は実際電池に高分子分離膜と共に用いられるが、例えば、ポリオレフィン類のような高分子フィルム内部に微細多孔構造を作ってその気孔内部に液体電解質を満たしてイオン伝導性を有するようにする。高分子分離膜が有する気孔率とその構造によって差異はあるが、この場合イオンの伝導度は約１ｍＳ／ｃｍ程度となる。しかし、気孔内部に存在する液体電解質の高い流動性によって非正常状態である時、高分子分離膜外に液体電解質が容易に滲みでたり洩れたりする問題を招くことがある。しかも、電極との界面形成においてそれらの間が接着されていないため常に単純接触で電池を構成しなければならない短所がある。長所は高分子分離膜自体が高い結晶化度を有しているので、優れた機械的強度を有していて、液体電解質による影響が殆どないために決して過度に膨潤されたり分解されたりしないということである。
【０００４】
その反面、固体電解質の場合、常温でのイオンの伝導度が電池の性能実現に十分でないという短所がある。これを解決するために、塩が有機溶媒に溶解された状態の液体電解質が固体高分子電解質に含浸された状態のゲル化性高分子電解質が利用されているが、その例としてベルコア（Bellcore）社で開発したハイブリッド型（米国特許第５，４１８，０９１号）がある。しかし、ゲル型高分子電解質の場合、機械的強度が低い短所があって電池組立上の問題点を有し、電極間の絶縁を維持し工程上要求される機械的強度のためにゲル型高分子電解質の厚さは一般に５０μｍを超えるものでなければならないが、このような高分子電解質の厚さはゲル型高分子の過度な膨潤による厚さ増加など非正常的な問題を誘発し、体積の増加によるエネルギー密度の減少などの問題を招く。以上に言及された問題点の他にまた、環境的に問題となる低分子量の可塑剤の使用と抽出工程の負担が量産における大きな障害となっている。
【０００５】
高分子電解質が備えなければならない条件としては、作動電圧範囲内で電気化学的安定性と熱的、化学的安定性がある。常温でのイオンの伝導度は電池作動上１ｍＳ/ｃｍを超えるものでなければならず、非水系電解液の場合より含浸性及び耐化学性が優れていなければならない。また、電池組立時に電極との界面抵抗を減少させるために接着性がなければならず、組立工程時に要求される充分な機械的強度も要求される。しかし、一般的な場合、イオンの伝導度を向上させると機械的物性が悪くなり、機械的物性を良くするとイオン電導度が減少する問題点がある。
【０００６】
上記のイオンの伝導度と機械的物性が相反する問題を解決するために多孔質高分子層とゲル化性高分子の多層構造フィルムを利用して電池の分離膜として使用することが提案されたことがある（米国特許第５，６３９，５７３号、第５，７１６，４２１号、第５，６３１，１０３号、第５，８４９，４３３号、ヨーロッパ公開特許公報第０９３３８２４Ａ２号）。ここで、多孔質高分子は液体電解液を気孔内部に限定的に吸収していて殆ど膨潤していない物質であって、たとえばポリエチレン（polyethylene）、ポリプロピレン（polypropylene）、ポリテトラフルオロエチレン（polytetrafluoroethylene）、ポリエチレンテレフタレート（polyethylene terephthalate）、ポリブチレンテレフタレート（polybutyleneterephthalate）、ポリエチレンナフタレート（polyethylenenaphthalate）などとそれらのフィルムの組み合わせによって製造される多層あるいはブレンドフィルムである。ゲル化性高分子は液体電解質と接触する場合、自らゲル化して膨潤する高分子を意味し、たとえばポリフッ化ビニリデン（polyvinylidenefluoride）、ポリウレタン（polyurethane）、ポリエチレンオキシド（polyethyleneoxide）、ポリアクリロニトリル（polyacrylonitrile）、ポリメチルメタクリレート（polymethylmethacrylate）、ポリアクリルアミド（polycrylamide）、ポリビニルアセテート（polyvinylacetate）、ポリビニルピロリジノン（polyvinylpyrrolidinone）、ポリテトラエチレングリコールジアクリレート（polytetracthylene glycol diacrylate）及びこのような高分子の共重合体などが使用できる。
【特許文献１】米国特許第５，４１８，０９１号明細書
【特許文献２】米国特許第５，６３９，５７３号明細書
【特許文献３】米国特許第５，７１６，４２１号明細書
【特許文献４】米国特許第５，６３１，１０３号明細書
【特許文献５】米国特許第５，８４９，４３３号明細書
【特許文献６】欧州特許公開第０９３３８２４号明細書
【発明の開示】
【発明が解決しようとする課題】
【０００７】
このような構造は機械的物性を向上させることはできるが、ゲル化性高分子の抗イオン伝導性によって多孔質高分子層とこれに含浸された液体電解質だけのイオンの伝導度に比べて低いイオン伝導性を有することになる。従って、イオンの伝導度の向上のためにジブチルフタレート（dibutyl phthalate）のような低分子量の可塑剤の利用が要求される（米国特許第５，６３１，１０３号、米国特許第５，８４９，４３３号）。しかし、可塑剤の利用は上述したように多様な問題点を招く。また、このような方法によって製造された多層構造フィルムの場合、多孔質高分子層の外面に存在するゲル化高分子層が気孔のない緻密な構造になっていてイオン電導抵抗が大きく、二つの層間の界面接着力が弱くなる短所がある。
【０００８】
本発明は前記従来技術の問題点を考慮して、電気化学的安定性、電極との接着性、電解液含浸性及び安定性などが満足されながら可塑剤を抽出したり除去したりする工程なく製造され、イオンの伝導度と機械的物性を同時に満足させる多成分系複合フィルム、その製造方法、及びこの多成分系複合フィルムを利用する高分子電解質システムを提供することを目的とする。
【課題を解決するための手段】
【０００９】
本発明は前記目的を達成するために、多成分系複合フィルムにおいて、
ａ）高分子支持層（support layer）フィルム;及び
ｂ）前記フィルムの一面または両面に形成される多孔質ゲル化性高分子層（gellable polymer layer）
を含み、前記ａ）成分である支持層フィルムとｂ）成分である多孔質ゲル化性高分子層は界面なく一体化している多成分系複合フィルムを提供する。
【００１０】
また、本発明は前記多成分系複合フィルムの製造方法において、
ａ）高分子支持層フィルムを製造する段階;
ｂ）ゲル化性高分子を溶媒に溶解してゲル化性高分子溶液を製造する段階;
ｃ）前記ｂ）段階のゲル化性高分子溶液を前記ａ）段階の支持層フィルムの一面または両面に塗布してゲル化性高分子層を形成し多層フィルムを製造する段階;及び
ｄ）前記ｃ）段階の多層フィルムを延伸した後、熱固定する段階
を含む支持層フィルムとゲル化性高分子層が界面なく一体化している多成分系複合フィルムの製造方法を提供する。
【００１１】
また、本発明は前記多成分系複合フィルムを分離膜として利用する高分子電解質システム、及びこれを含む電気化学素子を提供する。
【発明の効果】
【００１２】
本発明によって製造された多成分系複合フィルムのゲル化性高分子層は従来のフィルムと同様に緻密な構造形態を有しており、加工条件によって気孔を形成することができ、また、その気孔の大きさが調節できて従来の多層フィルムに比べて顕著に改善された透過特性を示す。また、改善された透過特性以外に外郭層に存在するゲル化性高分子層の特性発現もやはり可能になる。つまり、本発明によって製造された高分子電解質用多成分系複合フィルムはその支持層が従来の乾式法工程を利用して製造された微細気孔分離膜と同一な物性を有し、ゲル化性高分子層はその工程条件によって多様に変化した形態を有する。
【００１３】
また、従来の高分子電解質用多層フィルムの場合、７５ｇｆの界面接着力を示すのに対し、本発明によって製造された高分子電解質用多成分系複合分離フィルムの場合、１５０乃至２５０ｇｆの界面接着力を示す。つまり、本発明の製造段階の一つである延伸工程中で高温を使用する高温延伸及び熱固定段階が存在するが、このような高温での工程を通じて支持層とゲル化性高分子層の間の高分子鎖の相互結合が増大して支持層とゲル化性高分子層の間の界面接着力が増加すると考えられる。このような界面接着力はイオンビーム照射工程を経る場合にさらに向上できる。また、このような界面接着力向上及び既に言及した形態変化によって電解液含浸速度も大きく改善できる。
【００１４】
電解質の含浸量が増加すれば電解質の漏出を減少させることができるので、電池が安定化する。また、含浸量が増加するために電解質の漏出量が減少するから、サイクル寿命特性は充放電をくり返しても低下しない。
【００１５】
本発明の多成分系複合フィルムは電気化学的安定性、電極との接着性、電解液含浸性及び安定性などが満足されながらも可塑剤を抽出したり除去したりする工程が不要でありイオンの伝導度と機械的物性を同時に満足する多成分系複合フィルムであって、高分子電解質システムや電気化学素子、及び分離膜に用いられる。
【発明を実施するための最良の形態】
【００１６】
以下、本発明を詳細に説明する。
【００１７】
本発明は従来の一定の大きさの気孔を有する微細気孔膜上にゲル化性高分子液を塗布して製造する気孔膜とゲル化性高分子物質が界面を有する高分子電解質用多層フィルムとは異なって、気孔を全く有しない一般的な高分子フィルム上にゲル化性高分子物質を塗布して高分子フィルム上にゲル化性高分子層を形成した後、高温延伸して気孔を形成させることによって高分子フィルムとゲル化性高分子層の間に界面が形成されずに一体化した多成分系複合フィルムを製造する。
【００１８】
このように高分子フィルム（高分子支持層）とゲル化性高分子物質（多孔質ゲル化性高分子層）の間に界面が形成されずに一体化することは延伸工程の高温で相互拡散（inter-diffusion）によるものであり、支持層とゲル化性高分子層の高分子間に相互結合が増大して各々を離しがたい程度に一体化する。具体的には、本発明の多成分系複合フィルムをＪＩＳ Ｚ ０２３７の方法で界面接着力を測定すれば、少なくとも１００ｇｆ以上の界面接着力を有し、好ましくは少なくとも１５０ｇｆ以上を有する。
【００１９】
また、前記多成分系複合フィルムを適用した電気化学素子用高分子電解質システムはこのような多成分系複合フィルムに塩、及び有機溶媒を含有する液体電解質を含浸することで実現される。特に、このような高分子電解質システムは電池のような電気化学素子において支持層一面または両面に塗布されるゲル化性高分子物質単独、またはゲル化性高分子と塩とが配位結合して形成される高分子−塩の錯体を電解質として利用できるようになる。
【００２０】
以下、前記多成分系複合フィルムの構成について説明する。
【００２１】
前記ａ）の支持層フィルムは高密度ポリエチレン（high density polyethylene）、低密度ポリエチレン（low density polyethylene）、線状低密度ポリエチレン（linear low density polyethylene）、ポリプロピレン（polypropylene）、高結晶性ポリプロピレン（high crystalline polypropylene）、ポリエチレン−プロピレン共重合体（polyethylene-propylene copolymer）、ポリエチレン−ブチレン共重合体（polyethylene-butylene copolymer）、ポリエチレン−ヘキセン共重合体（polyethylene-hexene copolymer）、ポリエチレン−オクテン共重合体（polyethylene-octene copolymer）、ポリスチレン−ブチレン−スチレン共重合体（polystyrene-butylene-styrene copolymer）、ポリスチレン−エチレン−ブチレン−スチレン共重合体（polystyrene-ethylene-butylene-styrene copolymer）、ポリスチレン（polystyrene）、ポリフェニレンオキシド（polyphenylene oxide）、ポリスルホン（polysulfone）、ポリカーボネート（polycarbonate）、ポリエステル（polyester）、ポリアミド（polyamide）、ポリウレタン（polyurethane）、ポリアクリレート（polyacrylate）、ポリ塩化ビニリデン（polyvinylidene chloride）、ポリフッ化ビニリデン（polyvinylidene fluoride）、ポリシロキサン（polysiloxane）、ポリオレフィンアイオノマー（polyolefin ionomer）、ポリメチルペンテン（polymethyl pentene）、水素添加オリゴシクロペンタジエン（hydrogenated oligocyclopentadiene, HOCP）、及びこれらの共重合体または誘導体からなる群より１種以上選択される高分子がブレンド、または積層（lamination）形態で製造されるのが好ましい。
【００２２】
特に、前記高結晶性ポリプロピレンは密度０．９０５ｇ/ｃｃ以上、溶融温度１６４℃以上、結晶化温度１２５℃以上、結晶化度５０％以上、アイソタクチシティ（またはペンタド比率）９６％以上、及びアタクチック比率５％未満の条件の中で１種以上の条件を満足するのが好ましい。
【００２３】
前記ｂ）のゲル化性高分子層はその材質が多成分系複合フィルムの用途によって選択されるが、一般的にポリフッ化ビニリデン、ポリフッ化ビニリデン−三フッ化塩化エチレン共重合体（polyvinylidene fluoride-chlorotrifluoroethylene copolymer）、ポリフッ化ビニリデン−ヘキサフルオロプロピレン共重合体（polyvinyliden fluoride-hexafluoropropylene copolymer）、ポリエチレンオキシド（polyethylene oxide）、ポリプロピレンオキシド（polypropylene oxide）、ポリブチレンオキシド（polybutylene oxide）、ポリウレタン（polyurethane）、ポリアクリロニトリル（polyacrylonitrile）、ポリアクリレート（polyacrylate）、ポリメチルメタクリレート（polymethyl methacrylate）、ポリアクリル酸（polyacrylic acid）、ポリアミド（polyamide）、ポリアクリルアミド（polyacrylamide）、ポリビニルアセテート（polyvinyl acetate）、ポリビニルピロリドン（polyvinylpyrrolidone）、ポリテトラエチレングリコールジアクリレート（polytetraethylene glycol diacrylate）、ポリスルホン（polysulfone）、ポリフェニレンオキシド（polyphenylene oxide）、ポリカーボネート（polycarbonate）、ポリエステル（polyester）、ポリ塩化ビニリデン（polyvinylidene chloride）、ポリシロキサン（polysiloxane）、ポリオレフィンアイオノマー（polyolefin ionomer）、及びこれらの共重合体または誘導体からなる群より１種以上選択される。
【００２４】
前記ゲル化性高分子層は陰イオンの固定によるイオン転移数（ion transference number）を向上させるために高分子−リチウム塩の錯体を含有するのが好ましい。従って、電子を与えることができる元素とリチウムイオンの配位結合を形成するのに関与する溶解エネルギーがリチウムの格子（lattice）エネルギーより大きい物質としてＬｉＳＣＮ、ＬｉＣｌＯ４、ＬｉＣＦ３ＳＯ３、ＬｉＡｓＦ６、ＬｉＮ（ＣＦ３ＳＯ２）２、及びＬｉＢＦ４からなる群より１種以上選択されるリチウム塩をさらに含むことができる。
【００２５】
また、前記ゲル化性高分子層はイオン転移数をさらに向上させるためにシリカ（SiO2）、酸化チタン（TiO2）、アルミナ（Al2O3）、酸化マグネシウム（MgO）、及び酸化バリウム（B2O3）からなる群より１種以上選択される多孔質無機粒子をさらに含むことができる。
【００２６】
以下、前記多成分系複合フィルムの製造方法について説明する。
【００２７】
本発明の多成分系複合フィルムは上述した様々な材質の支持層フィルムの一面または両面に前記で説明したゲル化性高分子を溶媒に溶解した溶液でゲル化性高分子層を形成させ、これを延伸してフィルムに気孔を形成させることによって高分子フィルムとゲル化性高分子物質の間に界面が形成されず一体化して製造する。この時、支持層フィルムの他にゲル化性高分子層にも気孔が形成される。
【００２８】
前記ａ）段階の支持層フィルムは上述した高分子をＴ−ダイ（T-die）または管状ダイ（tubular die）が設けられた押出機（extruder）で押出した後、結晶化度及び弾性復元率を高めるために乾燥オーブンで常温乃至最大高分子の最高融点の温度下でアニーリング（annealing）して製造することが好ましい。
【００２９】
また、このような支持層フィルムはゲル化性高分子層との界面接着力をさらに向上させるために反応性ガス導入下でイオンビームを照射することも可能である。このようなイオンビーム照射は一種の表面改質方法であって、フィルムのアニーリング前あるいは後の全てに適用でき、最終多成分系複合フィルムの物性によってその実施の可否を判断する。
【００３０】
前記反応性ガス導入下のイオンビーム照射工程を具体的に説明すると、１０−１乃至１０−６ｔｏｒｒ程度の高真空に維持された真空槽内に支持層フィルム１１を投入した後、イオン銃に電子、水素、ヘリウム、酸素、窒素、二酸化炭素、空気、フッ化物、ネオン、アルゴン、クリプトン、及びＮ２Ｏからなる群より１種以上選択されるイオン生成ガスを注入して０．０１乃至１０６ｋｅＶ程度のエネルギーを有する粒子を生成させた後、イオンビーム電流を変化させながらエネルギーを有する粒子を支持層フィルムの一側面または両側面に照射する。このようなイオンビームを照射する時、イオン粒子の照射量は１０５乃至１０２０ｉｏｎｓ/ｃｍ２が好ましい。また、イオンビーム照射と同時にフィルム周囲にヘリウム、水素、酸素、窒素、アンモニア、一酸化炭素、二酸化炭素、クロロフルオロ、メタン、及びＮ２Ｏからなる群より１種以上選択される反応性ガスを反応性ガス注入器によって０．５乃至２０ｍl/分の注入量で注入して表面を改質する。
【００３１】
本発明の多成分系複合フィルムは前記支持層フィルムの一面または両面にゲル化性高分子の溶液を使ってゲル化性高分子層を形成させる。このゲル化性高分子溶液は上述したゲル化性高分子を溶媒に溶解することによって製造される。
【００３２】
前記溶媒は１−メチル−２−ピロリドン（NMP）、アセトン、エタノール、ｎ−プロパノール、ｎ−ブタノール、ｎ−ヘキサン、シクロヘキサノール、酢酸、酢酸エチル、ジエチルエーテル、ジメチルホルムアミド（DMF）、ジメチルアセトアミド（DMAc）、ジオキサン、テトラヒドロフラン（THF）、ジメチルスルホキシド（DMSO）、シクロヘキサン、ベンゼン、トルエン、キシレン、及び水からなる群より１種以上選択される単独溶媒または混合溶媒である。このようなゲル化性高分子溶液の濃度及び塗布条件は使用物質によって多様に変化できるが、特に濃度は０．０１乃至９０重量％が好ましい。また、このようなゲル化性高分子溶液は製造する時に上述したリチウム塩、無機多孔質粒子、またはこれらの混合物をゲル化性高分子と共に投入してもよい。
【００３３】
ゲル化性高分子層の形成は二つの方法で実施できる。一つの方法は、前記ゲル化性高分子溶液を支持層フィルムに塗布した後、適切な条件で乾燥して層状に作る方法である。また、他の一つの方法はゲル化性高分子溶液を離型紙または離型フィルム上に塗布した後、第１の方法と類似した条件で乾燥してフィルム形態に製造しこれを離型フィルムから剥離して支持層フィルム上に位置させた後、ラミネータ等で熱接着する方法である。この時の熱接着は支持層フィルム材質とゲル化性高分子の熱融着温度を考慮して選択すれば容易に接着できる。つまり、常温乃至支持層またはゲル化性高分子層の高分子融点の温度で行う。
【００３４】
前記工程の具体的な製造過程は下記の通りである。
【００３５】
前記ゲル化性高分子溶液を支持層フィルムに塗布した後、適切な条件で乾燥して薄膜形態に作った後、延伸する第１の方法は、
ａ）支持層として用いられる高分子を押出機に投入してフィルム前駆体を製造する段階;
ｂ）前記製造されたフィルム前駆体を高分子の融点以下の温度でアニーリングする段階;
ｃ）必要な時、前記アニーリングしたフィルム前駆体の一面または両面に反応性ガスの助けによるイオンビームを照射する段階;
ｄ）前記イオンビームを照射されたフィルム前駆体の一面または両面にゲル化性高分子溶液を塗布する段階;
ｅ）前記フィルム前駆体の一面または両面に塗布された高分子溶液を乾燥する段階;
ｆ）前記高分子溶液が乾燥されたフィルム前駆体を常温以下の温度で低温延伸する段階;
ｇ）前記低温延伸されたフィルム前駆体を高分子の融点以下の温度で高温延伸する段階;及び
ｈ）前記高温延伸されたフィルム前駆体を高分子の融点以下の温度で張力が与えられた状態で熱固定する段階
を含む。
【００３６】
ゲル化性高分子溶液を離型紙または離型フィルム上に塗布してこれを支持層フィルムに熱接着した後、延伸する他の方法は
ａ）支持層として用いられる高分子を押出機に投入してフィルム前駆体を製造する段階;
ｂ）前記製造されたフィルム前駆体を高分子の融点以下の温度でアニーリングする段階; 
ｃ）必要な時、前記アニーリングしたフィルム前駆体の一面または両面に反応性ガスの助けによるイオンビームを照射する段階;
ｄ）ゲル化性高分子溶液を離型紙又は離型フィルム上に塗布する段階;
ｅ）前記離型フィルム上に塗布された高分子溶液を乾燥する段階;
ｆ）前記乾燥されたゲル化性高分子層フィルムを離型フィルムから剥離した後、前記フィルム前駆体の一面または両面に熱接着する段階;
ｇ）前記ゲル化性高分子フィルムが熱接着されたフィルム前駆体を常温以下の温度で低温延伸する段階;
ｈ）前記低温延伸されたフィルム前駆体を高分子の融点以下の温度で高温延伸する段階;及び
ｉ）前記高温延伸されたフィルム前駆体を高分子の融点以下の温度で張力が与えられた状態で熱固定する段階
を含む。
【００３７】
前記ゲル化性高分子溶液を支持層フィルムに直接塗布したり離型紙または離型フィルムに塗布する方法はディップコーティング（Dip coating）、噴射コーティング（Spray coating）、スピンコーティング（Spin coating）、ダイコーティング（Die coating）、ロールコーティング（Roll coating）などの方式で実施することができ、特にいずれかに制限されるものではない。塗布の厚さは最終多成分系複合フィルムの用途によって異なるが、支持層フィルムの厚さが１乃至５０μｍであれば、乾燥後、ゲル化性高分子層の厚さが０．０１乃至２５μｍになるようにするのが好ましい。
【００３８】
このような塗布はフィルムのアニーリング前もしくは後、または前及び後で実施でき、多成分系複合フィルムの物性によって塗布過程の前に反応性ガスの助けによるイオンビーム照射過程を行うことができる。
【００３９】
塗布されたゲル化性高分子溶液の乾燥はゲル化性高分子溶液の溶媒飽和蒸気圧以下で窒素、酸素、二酸化炭素、及び空気からなる群より１種以上選択されるガスで囲まれた雰囲気下で実施するのが好ましく、湿度は相対湿度で１乃至１００％の条件下で実施されることが好ましい。
【００４０】
本発明の多成分系複合フィルムは支持層フィルムの一面または両面にゲル化性高分子層が形成された後、支持層フィルムと支持層フィルムの一面または両面に塗布されたゲル化性高分子層に気孔が形成される。
【００４１】
一般的に、高分子フィルムに気孔を形成させる方法は相転移法と乾式法がある。相転移法は高分子溶液を作った後、温度または非溶媒などを適切に使用して高分子と溶媒との相転移を起こして気孔を形成する方法で、相転移条件によって製造されたフィルムの特性が決められる。また、乾式法は高分子結晶部分を一定の方向に配向させた後、冷延伸によって相対的に弱い無定形部分を破裂させ気孔を形成する方法であって、結晶部分の均一な配向及び程度によって製造されたフィルムの特性が決められる。
【００４２】
本発明では適切な気孔形成のために支持層フィルムの一面または両面にゲル化性高分子層が形成された後に延伸する。この時、支持層及びゲル化性高分子層各々の気孔の大きさ及び分布は互いに異なる。これを説明すると、支持層はフィルム前駆体はその製造工程で結晶構造が一定の方向に配向された後、前記延伸によって気孔が形成されるのである。一方、ゲル化性高分子層には相転移法および乾式法によって気孔が形成されるのであるが、その際は、ゲル化性高分子層にはゲル化性高分子と溶媒間での相転移により微細気孔ないし微細亀裂が生じるのであって、その気孔の径ないし亀裂の大きさは延伸処理によって大きくなるのである。特に、ゲル化性高分子層は相転移条件によって緻密な構造、微細亀裂または微細気孔などの多様な形態を延伸前に形成することができ、また、その形成程度が調節できる。
【００４３】
従って、支持層の気孔とゲル化性高分子層の気孔は製造工程上の差異によって気孔の大きさ及び分布が異なるものとなる。
【００４４】
前記延伸は低温延伸工程と高温延伸工程を含む。
【００４５】
前記低温延伸は支持層フィルムの一面または両面にゲル化性高分子層が形成された多層フィルムをロールまたはその他の延伸機を利用して０乃至５０℃の温度条件下で１軸延伸して支持層に微細亀裂を生成させてゲル化性高分子層１２に既に形成された気孔の大きさを拡大する。
【００４６】
前記高温延伸は前記低温延伸によって形成された微細亀裂をロールまたはその他の延伸機を利用して５０℃乃至最大支持層またはゲル化性高分子層の高分子の融点の温度条件下で１軸または２軸延伸し、所望の大きさを有する微細気孔を形成し、また、このような高温延伸を通じて膜に機械的物性を付与する。
【００４７】
前記のように低温及び高温延伸された多層フィルムは延伸後、熱固定を行う。このような熱固定は５０℃乃至最大支持層またはゲル化性高分子層の高分子の融点の温度条件下で張力を受けた状態そのまま１０秒乃至１時間の一定の時間実施されるが、この過程を通じて最終的に支持層フィルムとゲル化性高分子層を含む多成分系複合フィルムが製造される。
【００４８】
本発明の多成分系複合フィルムは前記高温延伸及び熱固定段階を通じて支持層フィルムとゲル化性高分子層の間の高分子鎖の相互拡散（inter-diffusion）が増大して支持層フィルムとゲル化性高分子層の間の界面接着力が増加し、これによって支持層とゲル化性高分子層の界面が不明確になって一体化する。特に、既述したが、支持層フィルムを反応性ガス導入下でイオンビーム照射をすると、このような界面の接着力はさらに増加する。
【００４９】
前記高温延伸と熱固定段階を経た後の多成分系複合フィルムは支持層フィルムにおいて気孔の大きさが０．００１乃至１０μｍで、厚さが１乃至５０μｍであり、支持層フィルムの一面または両面に位置する多孔質ゲル化性高分子層は気孔の大きさが最大１０μｍ、厚さが０．０１乃至２５μｍであり、これを高分子電解質システム、または電気化学素子などに使用することが好適である。
【００５０】
図１は、このような本発明の多成分系複合フィルムの構造の一例であって、支持層フィルム１１の両面にゲル化性高分子層１２が位置した図面である。この時、上記の多成分系複合フィルム製造工程のうち支持層フィルム１１表面にゲル化性高分子層１２を塗布した後に実施される延伸及び熱固定過程によって支持層フィルム１１とゲル化性高分子層１２間の界面１３が不明確となったことを示す。また、このような界面なく一体化した多成分系複合フィルムは優れたイオン伝導性、及び電気化学的安定性を有する。
【００５１】
本発明の多成分系複合フィルムの製造方法は各々の段階が所望の最終用途によって一部段階を省略したり追加工程を付加したりすることができ、各段階のうち一部はその順序も変更できる。
【００５２】
本発明の多成分系複合フィルムは様々な分離膜たとえば、微細ろ過膜（microfiltration membrane）、限外ろ過膜（ultrafiltration membrane）、気体分離膜（gas separation）、透過蒸発膜（pervaporation membrane）、逆浸透膜（reverse osmosis membrane）、電気化学素子用分離膜に用いることができる。特に、高分子電解質システムでは電気化学的安定性、電極との接着性、電解液含浸性及び安定性を付与することができる。
【００５３】
本発明は
ａ）i）多孔質支持層フィルム;及び
ii）前記i）支持層フィルムの一面または両面に形成される多孔質ゲル化性高分子層を含み、前記i）の支持層フィルムとii）の多孔質ゲル化性高分子層は界面なく一体化している多成分系複合フィルムの分離膜;及び
ｂ）i）下記の化学式１で示される塩;及び
ii）有機溶媒
を含む液体電解質
を含む高分子電解質システムを提供する。
【００５４】
[化学式１]
Ａ+Ｂ−
前記式において、
Ａ+はＬｉ+、Ｎａ+、及びＫ+からなるアルカリ金属陽イオン群、及びこれらの誘導体から１種以上選択され、
Ｂ−はＰＦ６−、ＢＦ４−、Ｃｌ−、Ｂｒ−、Ｉ−、ＡｓＦ６−、ＣＨ３ＣＯ２−、ＣＦ３ＳＯ３−、Ｎ（ＣＨ３ＳＯ２）２−、及びＣ（ＣＨ３ＳＯ２）３−からなる群より１種以上選択される。
【００５５】
前記ａ）の多成分系複合フィルムは高分子膜で、隔離膜、固体電解質などの役割を果たし、通気度は１００乃至２０，０００秒/１００ｃｃである。
【００５６】
前記ｂ）の液体電解質は前記ａ）の多成分系複合フィルムと接触する時、支持層フィルム内部の気孔を満たしながらゲル化性高分子層を膨潤させ、ゲル化させる。液体電解質のイオン電導性向上のためにゲル化性高分子層の厚さを支持層フィルムの厚さより薄くする。これは高分子電解質の厚さに左右されるインピーダンス値を小さくするためである。
【００５７】
前記ｂ）の液体電解質はi）前記化学式１で示される塩がii）有機溶媒に溶解、解離している。
【００５８】
前記ｂ）ii）の有機溶媒はプロピレンカーボネート（PC）、エチレンカーボネート（EC）、ジエチルカーボネート（DEC）、ジメチルカーボネート（DMC）、ジプロピルカーボネート（DPC）、ジメチルスルホキシド、アセトニトリル、ジメトキシエタン、ジエトキシエタン、テトラヒドロフラン、Ｎ−メチル−２−ピロリドン（NMP）、及びエチルメチルカーボネート（EMC）からなる群より１種以上選択されるのが好ましい。
【００５９】
このような本発明の高分子電解質システムはスーパーコンデンサー（super capacitor）、ウルトラコンデンサー（ultra capacitor）、２次電池、１次電池、燃料電池、各種センサー、電気分解装置、電気化学的反応器などの様々な電気化学素子に適用できる。
【００６０】
以下の実施例、及び比較例を通じて本発明をさらに詳細に説明する。但し、実施例は本発明を例示するためのものであって、これらだけに限定されるわけではない。
【実施例】
【００６１】
実施例１
支持層フィルムとして高結晶性ポリプロピレンを、ゲル化性高分子層としてフッ化ポリビニリデン−三フッ化塩化エチレン共重合体３２００８（ソルベイポリマー（Solvay Polymer）社製造）を使用して次のような過程で高分子電解質用多成分系複合フィルムを製造した。
【００６２】
（フィルム前駆体の製造）
支持層として用いられるフィルム前駆体成分として溶融指数（melt index）２．０ｇ/１０分、密度０．９１ｇ/ｃｃ、ＤＳＣで測定された溶融温度１６６．５℃、結晶化温度１１６．５℃、結晶化度５７％、Ｃ１３ＮＭＲで測定されたアイソタクチシティ９８％、キシレンで溶かした後、測定されたアタクチック比率約２％である高結晶性ポリプロピレンを用い、高結晶性ポリプロピレンをＴ−ダイが設けてある一軸押出機（single screw extruder）及び巻取り装置（take-up device）を利用して支持層フィルムを製造した。この時の押出温度は２２０℃、巻取り装置の冷却ロール温度は８０℃、巻取り速度は２０ｍ/分であり、巻取り比は６０であった。
前記で製造されたフィルム前駆体を乾燥オーブンで１５０℃の温度で１時間アニーリングした。
【００６３】
（塗布）
アニーリング後、前記３２００８をアセトンを溶媒として溶解した溶液をアニーリングが終わったフィルム前駆体上にディップコーティング方式で両面に塗布した。この時、塗布は大気中で６０％程度の相対湿度を維持する条件で行い、同一な湿度条件でアセトンを蒸発させた。
【００６４】
（延伸）
塗布が終わった後、フィルムを常温で当初の長さに対して５０％の延伸倍率で１軸低温延伸し、再びフィルムを１４０℃の温度で１００％の延伸倍率で高温１軸延伸した。
【００６５】
（熱固定）
高温延伸後、１４０℃の温度で張力を受けた状態で１０分間熱固定をした後、冷却して多成分系複合フィルムを製造し、製造された多成分系複合フィルムの物性を測定してその結果を下記の表１に示した。この時、通気度はＪＩＳＰ ８１１７方法、界面接着力はＪＩＳ Ｚ ０２３７方法によって測定し、気孔の大きさは走査電子顕微鏡（scanning electron microscopy）により、そして電解液の含浸速度は体積比が４:６であるエチレンカーボネート:ジメチルカーボネート混合の電解液が面積２cm2のフィルム試料に完全に含浸される時間を測定した。
【００６６】
実施例２
（フィルム前駆体の製造）
前記実施例１と同一なフィルム前駆体を製造した。
【００６７】
（塗布）
ゲル化性高分子層としてフッ化ポリビニリデン−三フッ化塩化エチレン共重合体３２００８（ソルベイポリマー（Solvay Polymer）社製造）をアセトン溶媒に溶かした溶液を離型紙上にディップコーティング方式で両面に塗布させた。この時、塗布は大気中で６０％程度の相対湿度を維持する条件で行い、同一な湿度条件でアセトンを蒸発させた。
【００６８】
（熱融着）
前記で乾燥されたゲル化性高分子層２枚を離型紙から剥離し、この高分子層を前記フィルム前駆体の両面に位置させた後、１４０℃温度の加熱ラミネータを通過させてフィルム前駆体とゲル化性高分子層を熱融着した。
【００６９】
（延伸）
前記ゲル化性高分子層がフィルム前駆体の両面に熱融着されたフィルムを常温で当初の長さに対して５０％の延伸倍率で１軸延伸し、再びフィルムを１４０℃の温度で１００％の延伸倍率で高温１軸延伸した。
【００７０】
（熱固定）
高温延伸の後、１４０℃の温度で張力を受けた状態で１０分間熱固定した後、冷却して多成分系複合フィルムを製造し、製造された多成分系複合フィルムの物性を測定した結果、実施例１の多成分系複合フィルムと同一な物性を示した。
【００７１】
実施例３
（イオンビーム照射工程を経た高結晶性ポリプロピレン/フッ化ポリビニリデン−三フッ化塩化エチレン共重合体で構成された高分子電解質用多成分系複合フィルムの製造）
ゲル化性高分子層溶液を塗布する前にフィルム前駆体にイオンビームを照射したことを除いては前記実施例１と同様な方法で高分子電解質用多成分系複合フィルムを製造した。前記実施例１と同様な方法で製造されたフィルム前駆体を１０−５乃至１０−６ｔｏｒｒに維持させた真空槽に投入した後、アルゴン陽イオン（Ar+）をイオン銃を利用してフィルム前駆体の両面に照射しながら同時にフィルム周囲に反応性ガス（酸素）の注入量を４ｍl/分にして反応性ガス注入器によって注入し表面処理を行った。この時、イオンビームのエネルギーは０．５ｋｅＶ、イオン照射量は１０１６ｉｏｎｓ/cm2であった。
イオンビーム照射工程が終わった後、前記実施例１と同様な方法で高分子電解質用多成分系複合フィルムを測定し、その結果製造した。製造された高分子電解質用多成分系複合フィルムの多様な物性を測定し、その結果を下記の表１に示した。下記の表１を見てみると、実施例１と同様に実施例２の場合にも支持層及びゲル化性高分子層の双方に気孔が形成されており、高い透過度を示すことが観察でき、特に支持層とゲル化性高分子層の間の界面接着力が大きく改善されていて、電解液含浸速度も大きく改善されたことが分かる。
【００７２】
実施例４
（高密度ポリエチレン/フッ化ポリビニリデン−三フッ化塩化エチレン共重合体で構成された高分子電解質用多成分系複合フィルムの製造）
支持層として高結晶性ポリプロピレンの代りに高密度ポリエチレンを使用したことを除いては前記実施例１と同様な方法で多成分系複合フィルムを製造した。用いられた高密度ポリエチレンは溶融指数０．３ｇ/１０分、密度０．９６４ｇ/ｃｃであった。フィルム前駆体は前記実施例１と同様な方法で製造した。この時、押出温度は２００℃、巻取り装置の冷却ロール温度は８０℃、巻取り速度は３０ｍ/分、巻取り比は８０であった。製造されたフィルム前駆体を乾燥オーブンで１２５℃で１時間アニーリングした。アニーリングの後、実施例１と同様な方法でゲル化性高分子溶液をフィルム前駆体両面に塗布した。塗布が終わった後、常温で当初の長さに対して５０％の延伸倍率で１軸延伸し、その後、引続き１２０℃で５０％の延伸倍率で高温１軸延伸した。高温延伸後、１２０℃で張力を受けた状態で１０分間熱固定した後、冷却して多成分系複合フィルムを製造した。製造された高分子電解質用多成分系複合フィルムの多様な物性を下記の表１に示した。
【００７３】
下記の表１を見てみると、実施例１と同じく支持層及びゲル化性高分子層に共に気孔が形成されていて、高い透過度を示すことが分かり、支持層とゲル化性高分子層の間の界面接着力及び電解液含浸速度も改善されたことが分かる。
【００７４】
比較例１
各々の実施例で製造された高分子電解質と物性を比較するために、多孔質支持層フィルム上にゲル化性高分子層溶液を塗布する従来の方式によって高分子電解質を製造した。支持層フィルムである微細気孔膜にはポリプロピレン単独で製造された製品である米国セラニズ（Celanese）社のセルガード２４００（Celanese2400）を用い、ゲル化性高分子層は前記実施例１と同一に前記３２００８を使用した。ゲル化性高分子層溶液を製造した後、気孔を有している前記セルガード２４００上にゲル化性高分子層溶液を塗布して乾燥した後、多層フィルムを製造して実施例１と同様な方法で物性を測定しその物性値を下記の表１に示した。
【００７５】
【表１】
2006289985.tif 000002
【００７６】
前記表１に示したように、比較例１の多層フィルムの場合、ゲル化性高分子層薄膜には微細気孔が観察されないのに反し、本発明の方法で製造された実施例１の多成分系複合フィルムは支持層フィルムの他にゲル化性高分子層にも微細気孔が形成されていることが見られ、これによって通気度が顕著に改善されたことが分かった。また、実施例１の場合、比較例１のフィルムより支持層フィルムとゲル化性高分子層の間の界面接着力、及び電解液含浸速度が向上したことが分かった。
【００７７】
実施例５
実施例１で製造された多成分系複合フィルムを１Ｍ ＬｉＰＦ６塩が含まれている有機電解液（ＥＣ/ＥＭＣの体積比は１:２）に浸漬させた後、ＳＵＳ電極を作業電極としてＬｉ金属を相手方電極とするＬｉ/多成分系複合分離膜/ＳＵＳのセルを構成した後、線状領域電解電量（Linear Sweep Voltametry）を常温の３乃至６Ｖ領域で１ｍＶ/ｓｅｃの速度で測定した。
【００７８】
図２は測定結果を示したグラフで、５Ｖ以下の電位では製造された複合フィルムが電気化学的に安定であるので高分子電解質として使用可能であることが確認できた。
【００７９】
従来の高分子電解質用多層フィルムの場合、通気度が殆ど測定できない程度の低い透過特性を示すのに反し、本発明によって製造された高分子電解質用多成分系複合フィルムは通気度が５００乃至６００ｓｅｃ/１００ｃｃを示すことによって、微細気孔を有する支持層以外にゲル化性高分子層にも気孔が形成されていることが分かる。
【図面の簡単な説明】
【００８０】
【図１】ゲル化性高分子層１２が支持層フィルム１１の両面に位置する多成分系複合フィルムの構造を示す図面であって、ゲル化性高分子層１２を支持層フィルム１１上に塗布した後、延伸及び熱固定の過程を経て二つの層間の界面１３が不明確となったことを示す断面図である。
【図２】実施例２のＬｉ/多成分系複合フィルム（ゲル化性高分子層はフッ化ポリビニリデン−三フッ化塩化エチレン、支持層フィルムはpolypropylene）/ＳＵＳ構造のセルでＬｉｎｅａｒ Ｓｗｅｅｐ Ｖｏｌｔａｍｅｔｒｙを実施した結果を示すグラフである。
【符号の説明】
【００８１】
１１   支持層フィルム
１２   ゲル化性高分子層
１３   界面
【図１】
2006289985.tif 000003
【図２】
2006289985.tif 000004